(57)【要約】  ヒドロキシプロポキシ基、メトキシ基、アセチル基、およびサクシノイル基の特異な置換度を有するヒドロキシプロピルメチルセルロースアセテートサクシネート（ＨＰＭＣＡＳ）のポリマーが開示される。低溶解性活性剤およびこのようなポリマーを含む組成物の形成に用いる場合、該ポリマーは活性剤の増大した水性濃度および／または改善した物理的安定性を与える。【選択図】図６
2013532151.tif 000002
【特許請求の範囲】
【請求項１】
活性剤；ならびに
メトキシ基置換度（ＤＳM）≦１．４５、ならびにアセチル基置換度（ＤＳAc）およびサクシノイル基置換度（ＤＳs）の組合せ置換度（ＤＳAc＋ＤＳs）≧１．２５を有するヒドロキシプロピルメチルセルロースアセテートサクシネート（ＨＰＭＣＡＳ）；
を含む、組成物。
【請求項２】
（ＤＳAc＋ＤＳs）≧１．３５である、請求項１に記載の組成物。
【請求項３】
１．２５≦（ＤＳAc＋ＤＳs）≦１．９である、請求項１に記載の組成物。
【請求項４】
１．５≦（ＤＳAc＋ＤＳs）≦１．７である、請求項１に記載の組成物。
【請求項５】
ＤＳAc≧０．５、
ＤＳs≧０．２０、および
１．２５≦（ＤＳAc＋ＤＳs）≦１．９
である、請求項１に記載の組成物。
【請求項６】
アセチル基のサクシノイル基に対する比が、０．８から６．５の間である、請求項１に記載の組成物。
【請求項７】
アセチル基のサクシノイル基に対する比が、１．０から６．０の間である、請求項１に記載の組成物。
【請求項８】
アセチル基のサクシノイル基に対する比が、１．２から５．６の間である、請求項１に記載の組成物。
【請求項９】
１．０≦ＤＳAc≦１．５、および
０．２０≦ＤＳs≦０．７
である、請求項８に記載の組成物。
【請求項１０】
活性剤；ならびに
メトキシ基置換度（ＤＳM）≦１．４５、アセチル基置換度（ＤＳAc）≧０．５、およびサクシノイル基置換度（ＤＳs）≧０．２０を有するヒドロキシプロピルメチルセルロースアセテートサクシネート（ＨＰＭＣＡＳ）；
を含む、組成物。
【請求項１１】
活性剤；ならびに
メトキシ基置換度（ＤＳM）≦１．４５、アセチル基置換度（ＤＳAc）およびサクシノイル基置換度（ＤＳs）の組合せ置換度（ＤＳAc＋ＤＳs）≧１．２５、アセチル基置換度（ＤＳAc）≦１．２、およびサクシノイル基置換度（ＤＳs）≦０．９を有するヒドロキシプロピルメチルセルロースアセテートサクシネート（ＨＰＭＣＡＳ）；
を含む、組成物。
【請求項１２】
前記組成物が固体非晶分散体の形状であり、前記分散体中の前記活性剤の少なくとも９０質量％が非結晶性である、である、請求項１〜１１のいずれか１項に記載の組成物。
【発明の詳細な説明】
【技術分野】
【０００１】
関連出願の相互参照
本件は、米国仮特許出願第６１／３５４，５２５号（２０１０年６月１４日出願）（その全部を参照により本明細書に組入れる）の利益を主張する。
【０００２】
分野
ヒドロキシプロピルメチルセルロースアセテートサクシネートポリマー、これらのポリマーを含む組成物、該組成物の製造方法、および該組成物の使用方法の態様を開示する。
【背景技術】
【０００３】
背景
医薬組成物はしばしば、コーティング剤として使用するため、フィルム形成剤として、持続放出または制御放出のための速度制御ポリマーとして、安定剤として、懸濁剤として、タブレットバインダーとして、そして増粘剤として、等の特定の所望の処置効果を実現するためにポリマーを含む。
【０００４】
ヒドロキシプロピルメチルセルロースアセテートサクシネート（ＨＰＭＣＡＳ）は、元々、医薬剤形用の腸溶性ポリマー、および写真用フィルムのハレーション防止層製造用として開発された。Ｏｎｄａら，米国特許第４，２２６，９８１号を参照のこと。腸溶性ポリマーは、胃の酸性環境中で損傷を受けずに残るものであり、そのようなポリマーでコートされた剤形は、酸性環境中での不活化または分解から活性剤を保護し、および／または活性剤による胃の刺激を低減する。ＨＰＭＣＡＳは現在、信越化学工業（株）（東京、日本）から市販で入手可能であり、商品名「ＡＱＯＡＴ」として公知である。信越は３グレードのＡＱＯＡＴを製造し、これらは異なる組合せの置換基レベルを有して、種々のｐＨレベルで腸溶性の保護を付与する。ＡＳ−ＬＦおよびＡＳ−ＬＧグレード（「Ｆ」は微細を表し、「Ｇ」は顆粒を表す）はｐＨ５．５以下での腸溶性保護を付与する。ＡＳ−ＭＦおよびＡＳ−ＭＧグレードは、ｐＨ６．０以下での腸溶性保護を付与し、一方ＡＳ−ＨＦおよびＡＳ−ＨＧグレードは、ｐＨ６．８以下での腸溶性保護を付与する。信越は、これらの３グレードのＡＱＯＡＴポリマーについて以下の仕様を与える。
【０００５】
【表１】
2013532151.tif 000003
【０００６】
低溶解性活性剤およびＨＰＭＣＡＳの医薬処方は有効であることが証明されているが、信越によって製造されるＡＱＯＡＴポリマーはそのような処方を形成するための特性の限定された選択を与えるに過ぎない。
【０００７】
所望されているのは、組成物中での活性剤の溶解濃度および活性剤の安定性を改善するために具体的に設計されたＨＰＭＣＡＳポリマーである。加えて、多くの用途のための医薬組成物において用いられるポリマーの特性，例えば濃度向上および制御放出の用途を調整する必要がある。
【発明の概要】
【課題を解決するための手段】
【０００８】
要約
低溶解性活性剤を有する医薬組成物において用いる場合に改善された性能をもたらす置換基レベルの組合せを有するＨＰＭＣＡＳポリマーの態様を開示する。一側面において、ＨＰＭＣＡＳポリマーの態様が提供される。ここでＨＰＭＣＡＳ上のメトキシ基の置換度（ＤＳM）、アセチル基の置換度（ＤＳAc）、およびサクシノイル基の置換度（ＤＳs）は、ＤＳM≦１．４５、ならびにアセチル基およびサクシノイル基の組合せ置換度（ＤＳAc＋ＤＳs）≧１．２５であるように選択される。一態様において、ＨＰＭＣＡＳポリマーは、ＤＳM≦１．４５、および（ＤＳAc＋ＤＳs）≧１．３５であるような置換度を有する。別の態様において、ＨＰＭＣＡＳポリマーは、ＤＳM≦１．４５、および（ＤＳAc＋ＤＳs）≧１．４５であるような置換度を有する。
【０００９】
ＨＰＭＣＡＳポリマーの態様が提供され、ここでＨＰＭＣＡＳポリマー上のメトキシ基置換度（ＤＳM）、アセチル基置換度（ＤＳAc）、およびサクシノイル基の置換度（ＤＳs）は、ＤＳM≦１．４５、ＤＳS≧０．２０、ＤＳAc≧０．５、および（ＤＳAc＋ＤＳs）が、≧１．２５であるように選択される。
【００１０】
別の側面において、医薬組成物は、活性剤、ならびに、メトキシ基置換度（ＤＳM）  ≦１．４５、ならびにアセチル基置換度（ＤＳAc）およびサクシノイル基置換度（ＤＳs）の組合せ置換度（ＤＳAc＋ＤＳs）  ≧１．２５を有するヒドロキシプロピルメチルセルロースアセテートサクシネート（ＨＰＭＣＡＳ）を含む。一態様において、アセチル基置換度（ＤＳAc）およびサクシノイル基置換度（ＤＳs）の組合せ置換度（ＤＳAc＋ＤＳs）は、（ＤＳAc＋ＤＳs）≧１．３５である。
【００１１】
別の態様において、医薬組成物は、活性剤；ならびに、メトキシ基置換度（ＤＳM）  ≦１．４５、アセチル基置換度（ＤＳAc）  ≧０．５、およびサクシノイル基置換度（ＤＳs）  ≧０．２０を有するヒドロキシプロピルメチルセルロースアセテートサクシネート（ＨＰＭＣＡＳ）を含む。
【００１２】
別の態様において、ＨＰＭＣＡＳは、１．２５≦（ＤＳAc＋ＤＳs）≦１．９である置換度を有する。更に別の態様において、ＨＰＭＣＡＳは、１．５≦（ＤＳAc＋ＤＳs）≦１．７である置換度を有する。更に別の態様において、ＨＰＭＣＡＳは、ＤＳAc≧０．５、ＤＳs≧０．２０、および１．２５≦（ＤＳAc＋ＤＳs）≦１．９である置換度を有する。
【００１３】
別の態様において、医薬組成物は、活性剤；ならびに、メトキシ基置換度（ＤＳM）  ≦１．４５、ならびにアセチル基置換度（ＤＳAc）およびサクシノイル基置換度（ＤＳs）の組合せ置換度（ＤＳAc＋ＤＳs）  ≧１．２５、ＤＳAc  ≦１．２、およびＤＳs  ≦０．９を有するＨＰＭＣＡＳを含む。
【００１４】
別の態様において、医薬組成物は、活性剤；ならびに、メトキシ基置換度（ＤＳM）  ≦１．４５、アセチル基置換度（ＤＳAc）およびサクシノイル基置換度（ＤＳs）の組合せ置換度  ≧１．２５、ＤＳAc  ≦１．２、ならびにアセチル基のサクシノイル基に対する比  ０．８〜６．５の間を有するヒドロキシプロピルメチルセルロースアセテートサクシネート（ＨＰＭＣＡＳ）を含む。別の態様において、アセチル基のサクシノイル基に対する比は１．０〜６．０の間である。更に別の態様において、アセチル基のサクシノイル基に対する比は、１．２〜５．６の間である。一態様において、ＨＰＭＣＡＳは、１．０≦ＤＳAc≦１．５、および０．２０≦ＤＳs≦０．７である置換度を有する。
【００１５】
一態様において、組成物は、活性剤およびＨＰＭＣＡＳの固体非晶分散体の形状であり、分散体中の活性剤の少なくとも９０質量％が非結晶性である。
【００１６】
一態様において、方法は、ポリマーの提供によって活性剤の効果を増大させること（該ポリマーは、メトキシ基置換度（ＤＳM）  ≦１．４５、アセチル基置換度（ＤＳAc）  ≧０．５、およびサクシノイル基置換度（ＤＳs）  ≧０．２０を有するヒドロキシプロピルメチルセルロースアセテートサクシネート（ＨＰＭＣＡＳ）である）、ならびに、該ポリマーを活性剤と組合せて、５〜９５質量％活性剤を含む固体非晶分散体を形成すること（該固体非晶分散体は活性剤の水性溶解性を、ポリマーを伴わない活性剤の水性溶解性と比べて少なくとも１．２５倍増大させることができる）を含む。
【００１７】
別の態様において、方法は、ポリマーの提供によって活性剤の効果を増大させること（該ポリマーは、メトキシ基置換度（ＤＳM）  ≦１．４５、アセチル基置換度（ＤＳAc）  ≧０．５、およびサクシノイル基置換度（ＤＳs）  ≧０．２０を有するヒドロキシプロピルメチルセルロースアセテートサクシネート（ＨＰＭＣＡＳ）である）、ならびに、該ポリマーを活性剤と組合せて医薬組成物を生成すること（該医薬組成物は活性剤の水性溶解性を、ポリマーを伴わない活性剤の水性溶解性と比べて少なくとも１．２５倍増大させることができる）を含む。
【００１８】
別の態様において、方法は、ポリマーの提供によって活性剤の効果を増大させること（該ポリマーは、メトキシ基置換度（ＤＳM）  ≦１．４５、アセチル基置換度（ＤＳAc）  ≧０．５、およびサクシノイル基置換度（ＤＳs）  ≧０．２０を有するヒドロキシプロピルメチルセルロースアセテートサクシネート（ＨＰＭＣＡＳ）である）、該ポリマーを活性剤と組合せて、活性剤のポリマーに対する比０．０５〜２０を有する医薬組成物を形成すること、ならびに該医薬組成物を対象に経口投与すること（該医薬組成物は、対象の血液中の活性剤濃度を、ポリマーを伴わない活性剤の投与と比べて少なくとも１．２５倍増大させることができる）を含む。
【００１９】
別の態様において、方法は、ポリマーの対象への投与によって活性剤の効果を増大させること（該ポリマーは、メトキシ基置換度（ＤＳM）  ≦１．４５、アセチル基置換度（ＤＳAc）  ≧０．５、およびサクシノイル基置換度（ＤＳs）  ≧０．２０を有するヒドロキシプロピルメチルセルロースアセテートサクシネート（ＨＰＭＣＡＳ）である）、ならびに、ポリマーと同時に、またはポリマーの投与後６０分未満に、活性剤を対象に投与すること（対象へのポリマーおよび活性剤の投与は、対象の血液中の活性剤濃度を、ポリマーを伴わない活性剤の投与と比べて少なくとも１．２５倍増大させることができる）を含む。
【００２０】
開示される態様は、以下の利点の１つ以上を与える。ＨＰＭＣＡＳポリマーは、使用環境中での低溶解性活性剤のための溶解した活性剤の濃度を向上させる置換の置換度の組合せを有する。低溶解性活性剤、および特に疎水性活性剤の固体非晶分散体を形成するのに用いる場合、ポリマーは分散体中のより高量の活性剤を可能にし、更に貯蔵時に均一なままであり、一方、使用環境中での溶解した活性剤の濃度の向上を与える。過飽和水性溶液から急速に結晶化する傾向がある活性剤との組合せで用いる場合、開示されるポリマーの幾つかの態様は、高活性剤濃度の持続、およびこれによる活性剤のインビボでの吸収の向上、に特に有効である。加えて、低溶解性活性剤および本発明のポリマーの分散体は、市販グレードのＨＰＭＣＡＳを伴って形成された分散体と比較したときに、改善された物理的安定性を付与できる。
【００２１】
開示した態様の以下および他の目的、特徴および利点は、添付の図面を参照してなされる以下の詳細な説明からより明らかとなろう。
【図面の簡単な説明】
【００２２】
【図１】図１は、幾つかの態様のＨＰＭＣＡＳポリマーについてのサクシネート置換度  対  アセテート置換度のグラフである。
【図２】図２は、幾つかの態様のＨＰＭＣＡＳポリマーの13Ｃ  ＮＭＲスペクトルを示す。
【図３】図３は、幾つかの態様のＨＰＭＣＡＳポリマーについてのガラス転移温度  対  相対湿度パーセントのグラフである。
【図４】図４は、幾つかの態様のＨＰＭＣＡＳポリマーのｐＨ５．５での濁度を示す棒グラフである。
【図５】図５は、幾つかの態様のＨＰＭＣＡＳポリマーのｐＨ６．５での濁度を示す棒グラフである。
【図６】図６は、幾つかの態様のＨＰＭＣＡＳポリマーのｐＨ７．５での濁度を示す棒グラフである。
【図７】図７は、ＨＰＭＣＡＳポリマーの態様を含有する溶液中のフェニトイン溶解についての、濃度対時間のグラフである。
【図８】図８は、フェニトイン、およびＨＰＭＣＡＳポリマーの態様（ＭＦＤＳ中、ｐＨ６．５にて）を含有するスプレー乾燥分散体の溶解についての、濃度対時間のグラフである。
【図９】図９は、イトラコナゾール、およびＨＰＭＣＡＳポリマーの態様（ＭＦＤＳ中、ｐＨ６．５にて）を含有するスプレー乾燥分散体の溶解についての、濃度対時間のグラフである。
【発明を実施するための形態】
【００２３】
詳細な説明
置換レベルの特異な組合せを有するヒドロキシプロピルメチルセルロースアセテートサクシネート（ＨＰＭＣＡＳ）ポリマー、およびそのようなポリマーを形成する方法を提供する。ＨＰＭＣＡＳポリマーおよび活性剤を含む組成物、更にそのような組成物を製造および使用する方法もまた提供する。
【００２４】
特記がない限り、明細書または特許請求の範囲で用いる含有成分の量、特性，例えば分子量、パーセント等、の全ての数値は、用語「約」で修飾されると理解すべきである。特記がない限り、明細書または特許請求の範囲で用いる非数値的な特性，例えば非晶性、結晶性、均一性等は、用語「実質的に」（かなりの量または程度を意味する）修飾されると理解すべきである。従って、特記がない限り、黙示的または明示的に、記載される数値パラメータおよび／または非数値的特性は、求められる所望の特性、標準的な試験条件／方法下の検出限界、処理方法の限界、および／またはパラメータもしくは特性の性質、に左右される場合がある近似である。議論される先行技術から態様を直接および明示的に区別する場合、用語「約」が示されていない限り、態様の数値は近似ではない。
【００２５】
１．用語および略号
用語および略号の以下の表現は本開示をより良く記載するため、そして本開示の実施において当業者を導くために与える。本件および特許請求の範囲で用いる単数形ａ，ａｎおよびｔｈｅは明示の特記がない限り複数形も包含する。加えて、用語「包含する」または「有する」は「含む」を意味する。用語「または」は、明示の特記がない限り、記載される代替的な要素の１つの要素または２つ以上の要素の組合せを意味する。
【００２６】
特記がない限り、本開示で用いる全ての技術的および科学的な用語は、本開示が属する技術分野の当業者に一般的に理解されるのと同じ意味を有する。本開示で記載されるものと同様または同等の方法および物質を本開示の実施または試験で用いることができるが、好適な方法および物質を以下に記載する。物質、方法および例は例示のみであり制限を意図しない。開示の他の特徴は以下の詳細な説明および特許請求の範囲から明らかである。
【００２７】
本開示で用いる、活性剤は、薬物、薬剤、医薬、治療剤、栄養物、または他の化合物（対象に投与できるもの）である。一態様において、活性剤は、一般的に分子量２０００ダルトン以下を有する「小分子」である。
【００２８】
非晶性は、非結晶性で、分子格子構造を全くまたは実質的に有さないことを意味する。液体は非晶性である。幾つかの固体または半固体，例えばガラス、ゴムおよび幾つかのポリマーもまた非晶性である。非晶性の固体および半固体は明確な結晶構造および明確に定義された融点を有さない。
【００２９】
セルロースは、直鎖での、約７０から１０，０００超のβ（１→４）結合Ｄ−グルコース単位の天然起源のポリサッカリドである。セルロースは一般式（Ｃ6Ｈ10Ｏ5）nおよび以下の一般繰り返し単位：
【００３０】
【化１】
2013532151.tif 000004
【００３１】
を有する。
【００３２】
置換度（ＤＳ）は、ポリマー鎖中の繰り返し単位当たりの置換されている置換基または基の平均数を意味する。例えば、セルロースのサッカリド繰り返し当たり平均２つのアセチル基が存在する場合、置換度ＤＳAcは２である。
【００３３】
分散体は、異なる組成物全体に亘って粒子が分布する系である。固体分散体は、少なくとも１種の固体成分の粒子が別の固体成分全体に亘って分散した系である。分子分散体は、少なくとも１種の成分が均一または実質的に均一に分子レベルで別の成分全体に亘って分散した系である。分子分散体はまた固溶体として公知である。
【００３４】
賦形剤は、医薬組成物において添加剤として用いられる生理学的に不活性な物質である。本開示で用いる賦形剤は、医薬組成物の粒子中に組入れることができ、またはこれは医薬組成物の粒子と物理的に混合できる。賦形剤は例えば活性剤の希釈および／または医薬組成物の特性の改変に用いることができる。
【００３５】
ガラス転移温度，Ｔｇは、非晶性固体，例えばガラスまたはポリマーが、冷却で脆くもしくは強くなり、または加熱で柔らかくもしくは曲げ易くなる温度である。Ｔｇは、例えば、示差走査熱量計（ＤＳＣ）によって評価できる。ＤＳＣはサンプルおよび対照の温度を上昇させるのに必要な熱の量の差を、温度の関数として測定する。相転移，例えば非晶状態から結晶状態への変化の間、必要な熱の量は変化する。結晶性成分を実質的に有さない固体について、単独のガラス転移温度は、固体が分子分散体であることを示す。
【００３６】
分子量は、分子中の原子の原子量の和である。ポリマーに関して本開示で用いる用語  分子量、平均分子量、ミーン分子量、および見かけ分子量は、個別の高分子の分子量の算術平均（以下のサイズ排除クロマトグラフィ（ＳＥＣ）で測定したとき）を意味する。ポリマーのサンプルは、移動相中、濃度２ｍｇ／ｍＬで溶解させる。移動相は４０：６０（Ｖ：Ｖ）アセトニトリル：移動相バッファー（６ｍｇ／ｍＬリン酸二水素ナトリウムおよび８．５ｍｇ／ｍＬの硝酸ナトリウム、水中に溶解、からなる）からなり、１０Ｍ  ＮａＯＨを用いてｐＨ８に調整される。１００μｌサンプルをＳＥＣでＴＳＫ−ＧＥＬ（登録商標）ＧＭＰＷXL  ３００ｘ７．８ｍｍカラム（（Ｔｏｓｏｈ  Ｂｉｏｓｃｉｅｎｃｅ）を用いて試験し、０．５ｍＬ／分の移動相で、約４０℃で操作する。サンプルは、マルチアングルレーザー光散乱（ＭＡＬＬＳ）検出器および示差屈折率（ＲＩ）検出器を用いて検出する。この方法で測定される分子量は見かけである。これはこの分析に用いる溶媒系に特有であるからである。分子量分布は、重量平均分子量（Ｍｗ）および多分散度（ＰＤ）（これは重量平均分子量の、数平均分子量に対する比である）によって特性化される。
【００３７】
モノサッカリドはポリサッカリドの基準単位である。モノサッカリドは基準化学式Ｃx（Ｈ2Ｏ）y（式中、ｘおよびｙは整数である）を有する単純な糖である。典型的には、ｙ＝ｘまたはｙ＝ｘ−１である。多くのモノサッカリドはペントース（ｘ＝５）またはヘキソース（ｘ＝６）である。モノサッカリドの例としては、アラビノース、フルクトース、ガラクトース、グルコース、リボース、およびキシロース等が特に挙げられる。
【００３８】
用語「粒子」は、極めて小さいまたは細かい物体を意味することが一般的に理解される。結晶性物質について、粒子は典型的には個別の結晶を意味する。
【００３９】
医薬上許容可能とは、対象への顕著な不利で有毒な作用を有さずに対象中に取り込むことができる物質を意味する。用語「医薬上許容可能な形」は、任意の医薬上許容可能な誘導体または変形，例えば立体異性体、立体異性体混合物、エナンチオマー、溶媒和物、水和物、同形体、多形体、仮像、中性形、塩形、およびプロドラッグ剤を意味する。
【００４０】
ポリマーは、化学反応（すなわち重合）で形成される、繰り返し構造単位（例えばモノマー）の分子である。
【００４１】
ポリサッカリドは、グリコシド結合で共に結合したモノサッカリドのポリマーである。一般的な例としては、ヘミセルロース、セルロース、スターチ、およびデキストランが挙げられる。
【００４２】
粉末は、互いから比較的自由流動性で分散可能な固体粒子を含む組成物である。
【００４３】
固溶体は、少なくとも１つの固体成分が別の固体成分中に分子的に分散している場合に形成され、均一または実質的に均一な固体物質をもたらす。固溶体は、例えば、２つの固体成分を液体溶媒中で完全または実質的に完全に溶解させ、次いで液体溶媒を除去して固溶体を生成することによって形成できる。固溶体はまた、分子分散体としても公知である。
【００４４】
可溶性であるとは、溶媒中に分子的またはイオン的に分散するようになって溶液を形成することが可能であることを意味する。
【００４５】
溶液（溶体）（solution）は、２種以上の物質で構成された均一または実質的に均一な混合物である。
【００４６】
サスペンションは、粒子が実質的に均一に液体または気体の媒体中に分散した不均一混合物である。撹拌なしでは、粒子は液体または気体の媒体から経時的に分離する傾向がある。
【００４７】
ＩＩ．ヒドロキシプロピルメチルセルロースアセテートサクシネート
ヒドロキシプロピルメチルセルロースアセテートサクシネート（ＨＰＭＣＡＳ）は、置換セルロースポリマーである。「置換セルロースポリマー」は、サッカリド繰り返し単位のヒドロキシル基の少なくとも一部が化合物で置換されてエステル結合置換基またはエーテル結合置換基を形成しているセルロースポリマーを意味する。ＨＰＭＣＡＳは、繰り返し単位上に存在する任意のヒドロキシル基上の置換によってサッカリド繰り返し単位に結合した、または別のヒドロキシプロポキシ基上のヒドロキシル基に結合した、２−ヒドロキシプロポキシ基（−ＯＣＨ2ＣＨ（ＣＨ3）ＯＨ、以下ヒドロキシプロポキシ基という）エーテルを含有する。ＨＰＭＣＡＳはまた、繰り返し単位上に存在する任意のヒドロキシル基上の置換によってサッカリド繰り返し単位にエーテル結合したメトキシ基（−ＯＣＨ3）を含有する。ＨＰＭＣＡＳはまた、繰り返し単位上に存在する任意のヒドロキシル基上の置換によってサッカリド繰り返し単位にエステル結合したアセチル基（−ＣＯＣＨ3）を含有する。ＨＰＭＣＡＳはまた、繰り返し単位上に存在する任意のヒドロキシル基上の置換によってサッカリド繰り返し単位にエステル結合したサクシノイル基（−ＣＯＣＨ2ＣＨ2ＣＯＯＨ）を含有する。
【００４８】
よって、本開示および特許請求の範囲で用いる「ＨＰＭＣＡＳ」は、２−ヒドロキシプロポキシ基（−ＯＣＨ2ＣＨ（ＣＨ3）ＯＨ）、メトキシ基−ＯＣＨ3）、アセチル基（−ＣＯＣＨ3）、およびサクシノイル基（−ＣＯＣＨ2ＣＨ2ＣＯＯＨ）を含むセルロースポリマーを意味する。他の置換基は、これらがＨＰＭＣＡＳの性能および特性に実質的に影響しない限り、ポリマー中に少量含まれることができる。
【００４９】
ポリマー上の任意の１つの置換基の量は、ポリマー上でのその置換度によって特性化される。ポリマー上の置換基または基の「置換度」は、セルロース鎖上の各サッカリド繰り返し単位上で置換された置換基の平均数を意味する。置換基は、サッカリド繰り返し単位上の３つのヒドロキシルの任意のものについての置換によってサッカリド繰り返し単位に対して直接結合していることができ、またはこれらは、サッカリド繰り返し単位上の３つのヒドロキシルの任意のものについての置換によってサッカリド繰り返し単位に結合しているヒドロキシプロポキシ置換基を介して結合していることができる。例えば、以下のように、アセチル置換基は、サッカリド繰り返し単位上のヒドロキシル基に、またはヒドロキシプロポキシ置換基上のヒドロキシル基に、結合できる。
【００５０】
【化２】
2013532151.tif 000005
【００５１】
ＤＳは、サッカリド繰り返し単位上の与えられた置換基の平均数を表す。よって、サッカリド繰り返し単位上の平均１．３のヒドロキシルがメトキシ基で置換されている場合、ＤＳMは１．３である。別の例として、サッカリド繰り返し単位上の３つのヒドロキシルのうち２つがメトキシ基で置換されている場合、ＤＳMは２．０である。別の例において、サッカリド繰り返し単位上の３つのヒドロキシルのうち１つがヒドロキシプロポキシ基で置換され、サッカリド繰り返し単位上の残りの２つのヒドロキシルのうち１つがメトキシ基で置換され、そしてヒドロキシルプロポキシ基上のヒドロキシルがメトキシ基で置換されている場合、ＤＳHPは１．０、そしてＤＳMは２．０である。ポリマー上の種々の置換基の置換度を変える好適な方法、および医薬組成物を形成する方法を以下に更に詳細に説明する。
【００５２】
先行技術のＨＰＭＣＡＳポリマー（信越から得られるもの）は、以下の典型的な組合せの置換基レベルを有する。ここで与えられる範囲は信越から得られるポリマーの多くの異なるロットについてである（表に示す通り）。
【００５３】
【表２】
2013532151.tif 000006
【００５４】
発明者らは、ＨＰＭＣＡＳ上の組合せの置換レベルを変えることによって、新規なグレードのＨＰＭＣＡＳを得ることができ、ここで幾つかの低溶解性活性剤（特に疎水性のもの）が更により高い溶解性を分散体において有することを見出した。これは、高活性剤量を有する物理的に安定な固体非晶分散体をもたらす。これらの新規なグレードのＨＰＭＣＡＳの更なる検討は、特定活性剤の溶解性改善形を有する分散体または混合物が、濃度向上を与え、そして結晶化または沈殿の阻害を改善することを示した。
【００５５】
具体的には、本発明者らは、改善された性能および／または利用性を有する幾つかの態様のＨＰＭＣＡＳポリマーが、市販グレードのＨＰＭＣＡＳよりも、低いＤＳM、高いＤＳAc、ならびに／または、アセチル基およびサクシノイル基の高い総置換（すなわちＤＳAc＋ＤＳS）を有することを見出した。高いＤＳAcは望ましい。これは、ポリマー中の低溶解性活性剤の増大した溶解性をもたらすより疎水性の基を与えるからである。同時に、サクシノイル基の置換度は、望ましくは、少なくとも、ポリマーを水性でｐＨ５〜８で可溶または分散可能にするのに十分な値である。
【００５６】
ＨＰＭＣＡＳはヒドロキシプロピルメチルセルロース（ＨＰＭＣ）から合成される。開示されるＨＰＭＣＡＳポリマーは、好ましくは、メトキシ置換度１．４５またはこれ未満を有する。驚くべきことに、メトキシ基のこの置換度を有するＨＰＭＣＡＳは、医薬処方のための優れた利用性を有するという評価がされた。いずれの特定の理論にも拘束されないが、低いＤＳMは、これがアセチル基およびサクシノイル基での置換に利用可能なより多くの部位を与えるために望ましいと考えられる。ＤＳMが１．９であるＨＰＭＣ（ＨＰＭＣグレードＥ、または「ＨＰＭＣ−Ｅ」）と比べ、ＤＳMが１．４であるＨＰＭＣ（「ＨＰＭＣ−Ｋ」）は、サッカリド繰り返し単位当たりで約０．５多い部位（アセテート置換基および／またはサクシネート置換基による置換に利用可能なもの）を有する。ＤＳMを低減することは、ＨＰＭＣＡＳポリマーの調製および低溶解性活性剤を含む医薬組成物におけるその利用において先に理解されてはいなかった、結果に有効な変数である。
【００５７】
一態様において、ＨＰＭＣＡＳポリマーは、ＤＳM  ≦１．４５および（ＤＳAc＋ＤＳs）  ≧１．２５を有する。別の態様において、ＨＰＭＣＡＳポリマーは、ＤＳM  ≦１．４５および（ＤＳAc＋ＤＳs）  ≧１．３５を有する。更に別の態様において、ＨＰＭＣＡＳポリマーは、ＤＳM  ≦１．４５および（ＤＳAc＋ＤＳs）  ≧１．４５を有する。
【００５８】
ＤＳHPは、好ましくはは、０．１０〜０．３５の範囲である。ＤＳHPはまた、０．１５〜０．３０の範囲であることができる。驚くべきことに、この範囲のヒドロキシプロポキシ基を有するＨＰＭＣＡＳポリマーが、医薬処方のための優れた利用性を有すると評価された。幾つかの態様の開示されたＨＰＭＣＡＳポリマーは、ＤＳAc  少なくとも０．５を有する。他の態様において、ＤＳAcは０．８〜１．５である。更に他の態様において、ＤＳAcは１．０〜１．５である。驚くべきことに、高いＤＳAcを有するＨＰＭＣＡＳポリマーは医薬処方のための優れた性能および利用性を有すると評価された。
【００５９】
ＨＰＭＣグレードＥから製造されるＨＰＭＣＡＳは、典型的には、ＤＳAc  ０．４〜０．７を有する。開示されたＨＰＭＣＡＳポリマーにおける増大したアセテート置換は、ポリマー中の低溶解性活性剤の増大した溶解性をもたらし、従ってＨＰＭＣＡＳを含む医薬組成物において首尾よく投与できる可能な活性剤の数を広げる。従来のポリマー中での悪い溶解性によって以前は考慮から外されていた可能な活性剤が、医薬組成物において、開示されるＨＰＭＣＡＳと組合せた場合に、十分な溶解性、従って利用性を有することができる。
【００６０】
開示されるＨＰＭＣＡＳポリマーの特定の態様は、ＤＳS  少なくとも０．２０，例えば０．２０〜０．７を有する。一態様において、ＤＳSは少なくとも０．３５，例えば０．３５〜０．７である。驚くべきことに、サクシノイル基のこの置換度を有するＨＰＭＣＡＳポリマーは、医薬処方のための改善された性能および利用性を有すると評価された。サクシノイル基による増大した置換は、医薬処方が向上した薬物濃度を、従来のＨＰＭＣＡＳポリマーと比べてより長時間持続することを可能にする。
【００６１】
特定の態様において、ＨＰＭＣＡＳ上のアセチル基およびサクシノイル基の組合せの置換度は最小値よりも大きい。一態様において、（ＤＳAc＋ＤＳS）≧１．２５；別の態様において、１．２５≦（ＤＳAc＋ＤＳS）≦１．９；更に別の態様において、１．５≦（ＤＳAc＋ＤＳS）≦１．７である。ＨＰＭＣグレードＫから合成されるＨＰＭＣＡＳポリマー中の組合せのＤＳAc＋ＤＳSの置換は、ＨＰＭＣグレードＥから合成されるＨＰＭＣＡＳポリマー（これは組合せの（ＤＳAc＋ＤＳS）置換  ０．８〜０．９を有する）中に見出されるものの約２倍である。本発明者らは、アセチル基およびサクシノイル基のこの組合せの置換度を有するＨＰＭＣＡＳが、医薬処方において予期せず優れた結果を与えることを見出した。アセテート基およびサクシネート基の両者における増大は、ポリマー特性に対して相乗効果を有する。特に、高い組合せの置換度はＨＰＭＣＡＳポリマーの両親媒性の性質を増大し、ポリマーが水性溶液中で増大したミセル挙動を示すことを可能にする。加えて、増大したアセテート置換は、ＳＤＤ中の低溶解性活性剤の溶解性を増大させ、一方、増大したサクシネート置換は、水性溶液中のポリマーの溶解性を増大させる。アセチル基およびサクシノイル基の両者の増大した置換度は、ＨＰＭＣグレードＥから得られるＨＰＭＣＡＳポリマーと比べて、医薬組成物の製造において用いるための優れた特性および多用途性を有する、開示されるＨＰＭＣＡＳポリマーを与える。
【００６２】
一態様において、ＨＰＭＣＡＳは、１．０≦ＤＳAc≦１．５、および０．２０≦ＤＳs≦０．７である置換度を有する。別の態様において、ＨＰＭＣＡＳは、メトキシ基の置換度（ＤＳM）≦１．４５、ならびにアセチル基置換度（ＤＳAc）およびサクシノイル基置換度（ＤＳs）の組合せ置換度  ≧１．２５、ＤＳAc≦１．２、およびＤＳs≦０．９を有する。
【００６３】
別の態様において、ＨＰＭＣＡＳは、メトキシ基の置換度（ＤＳM）≦１．４５、アセチル基置換度（ＤＳAc）およびサクシノイル基置換度（ＤＳs）の組合せ置換度（ＤＳAc＋ＤＳs）  ≧１．２５、ならびに、アセチル基のサクシノイル基に対する比  ０．８〜６．５の間を有する。別の態様において、アセチル基のサクシノイル基に対する比は、１．０〜６．０の間である。更に別の態様において、アセチル基のサクシノイル基に対する比は１．２〜５．６の間である。
【００６４】
図１は、ＨＰＭＣ−ＫとＨＰＭＣ−Ｅとの境界、すなわち可能な最大組合せＤＳAc＋ＤＳs（置換の可能部位の数基準）を示す。図１はまた、開示されるＨＰＭＣＡＳポリマーの３つの態様（ＨＰＭＣＡＳ−Ｋ（ｌ），ＨＰＭＣＡＳ−Ｋ（２），ＨＰＭＣＡＳ−Ｋ（３））および３つの市販で入手可能なＨＰＭＣＡＳポリマー（信越より）（Ｌ，Ｍ，Ｈ）についてのＤＳsおよびＤＳAcを示す。グラフが明瞭に示すように、任意の与えられるＤＳAcについて、開示されるポリマーは、信越ポリマーから製造される対応するポリマー，ＨＰＭＣ−Ｅと比べて大幅に高いＤＳsを有することができる。同様に、任意の与えられるＤＳSについて、開示されるポリマーは大幅により高いＤＳAcを有する。
【００６５】
発明者らは、これらの基準に合致するポリマーとともに形成される活性剤の医薬組成物が、本開示で概説する対照の組成物と比べて、濃度向上もしくは改善された物理的安定性または両者を与えることを見出した。
【００６６】
ＩＩＩ．ＨＰＭＣＡＳの合成
ＨＰＭＣＡＳの合成方法は当該分野で周知である。例えばＯｎｄａら，米国特許第４，２２６，９８１号およびＣｏｍｐｒｅｈｅｎｓｉｖｅ  Ｃｅｌｌｕｌｏｓｅ  Ｃｈｅｍｉｓｔｒｙ（Ｋｌｅｍｍらによる）（１９９８；第１６４−１９７頁および第２０７−２４９頁参照）（その教示は参照により本明細書に組入れる）を参照のこと。ＨＰＭＣＡＳは、ｏ−（ヒドロキシプロピル）−ｏ−メチルセルロース（すなわちＨＰＭＣ）を無水酢酸および無水コハク酸で処理することによって合成できる（例えば米国特許出願公開第２００８／０２６２１０７号（参照により本明細書に組入れる）に開示される通り）。ＨＰＭＣの起源としては、Ｄｏｗ（Ｍｉｄｌａｎｄ，Ｍｉｃｈｉｇａｎ），信越（東京，日本），Ａｓｈｌａｎｄ  Ｃｈｅｍｉｃａｌ（Ｃｏｌｕｍｂｕｓ，Ｏｈｉｏ），Ａｑｕａｌｏｎ（Ｗｉｌｍｉｎｇｔｏｎ，Ｄｅｌａｗａｒｅ），およびＣｏｌｏｒｃｏｎ（Ｗｅｓｔ  Ｐｏｉｎｔ，Ｐｅｎｎｓｙｌｖａｎｉａ）が挙げられる。ヒドロキシプロポキシ置換基およびメトキシ置換基の種々の置換度を有する種々のＨＰＭＣ出発物質が入手可能である。当業者は、ＨＰＭＣ出発物質の選択が、それから生成するポリマーの溶解性パラメータおよび他の特性への影響を有することを理解するであろう。好ましい態様において、ＨＰＭＣはＤＳM  １．４５またはそれ未満、ＤＳHP  ０．１８〜０．３５の範囲、および見掛け粘度  ２．４〜３．６ｃｐを有する。そのようなポリマーの例としては、ＭＥＴＨＯＣＥＬ（登録商標）Ｋ３  Ｐｒｅｍｉｕｍ  ＬＶグレード（「ＨＰＭＣ−Ｋ」）（Ｄｏｗ  （Ｍｉｄｌａｎｄ，  Ｍｉｃｈｉｇａｎ）から入手可能）が挙げられる。代替として、ＨＰＭＣは、当該分野で周知の方法を用いてセルロースから合成できる。例えば、セルロースは水酸化ナトリウムで処理して、膨潤したアルカリセルロースを生成し、次いでクロロメタンおよびプロピレンオキシドで処理してＨＰＭＣを生成できる。Ｃｏｍｐｒｅｈｅｎｓｉｖｅ  Ｃｅｌｌｕｌｏｓｅ  Ｃｈｅｍｉｓｔｒｙ，Ｋｌｅｍｍらより（１９９８）を参照のこと。ＨＰＭＣ出発物質は、好ましくは、分子量  ６００〜６０，０００ダルトン、好ましくは３，０００〜５０，０００ダルトン、より好ましくは６，０００〜３０，０００ダルトンの範囲を有する。
【００６７】
ポリマー上のヒドロキシプロポキシ基、メトキシ基、アセチル基、およびサクシノイル基の置換度は、ポリマー上の置換基の質量％（これは当業者に周知の方法を用いて評価できる）から評価できる。例えば米国特許第４，２２６，９８１号およびＪａｐａｎｅｓｅ  Ｐｈａｒｍａｃｅｕｔｉｃａｌ  Ｅｘｃｉｐｉｅｎｔｓ（１９９３，第１８２−１８７頁）（これらの開示は参照により本明細書に組入れる）を参照のこと。置換基の質量％は、ポリマー上の置換基の量の特性化について産業的に受入れられた方法である。しかし、本発明者らは、セルロース骨格上の置換基の置換度が、医薬組成物において用いるためのポリマーの与えられるグレードの有効性を評価するためのより有意義なパラメータを与えることを見出した。特に、ポリマーの１つの成分の置換度が変化した場合、他の成分の置換度は同じままである。しかし、質量％を用いた場合、１つの成分の質量％の変化がポリマーの全成分の質量％の変化をもたらす（置換度が変化しない場合であっても）。これは、質量％が、全置換基を含む、セルロース繰り返し単位の総質量基準であるからである。
【００６８】
慣習により、ヒドロキシプロポキシ基の質量％はヒドロキシプロポキシ基（すなわち、サッカリド基に結合した−ＯＣＨ2ＣＨ（ＣＨ3）ＯＨ）の質量基準で報告され、メトキシ基の質量％はメトキシ基（すなわち−ＯＣＨ3）の質量基準で報告され、アセチル基の質量％はアセチル基（すなわち−ＣＯＣＨ3）の質量基準で報告され、そしてサクシノイル基の質量％はサクシノイル基（すなわち−ＣＯＣＨ2ＣＨ2ＣＯＯＨ）の質量基準で報告される。この慣習は、本開示で、置換基の質量％を議論する際に用いる。
【００６９】
Ｒａｓｈａｎら（Ｊｏｕｒｎａｌ  ｏｆ  ＡＯＡＣ  Ｉｎｔｅｒｎａｔｉｏｎａｌ，Ｖｏｌ．８６，Ｎｏ．４，ｐ．６９４−７０２，２００３）は、ポリマー上のヒドロキシプロポキシ基およびメトキシ基の質量％を評価するための基準を、以下のように与える。ポリマーの６０〜７０ｍｇサンプルをバイアルに計り入れる。このサンプルバイアルに、７０〜１３０ｍｇのアジピン酸および２ｍＬ分量の５７質量％ヨウ化水素酸（水中）を添加する。２ｍＬ分量のｏ−キシレンを次いでバイアル内に添加し、バイアルに蓋をして計量する。バイアルを次いで１５０℃に加熱し、定期的に振る。１時間の加熱後、バイアルを室温まで冷やし、バイアルを再度計量して、１０ｍｇ未満の質量損失を確保する。２相を分離し、１．５ｍＬの上部ｏ−キシレン層を、ピペットを用いて取り出して小ガラスバイアル内に入れる（下部水性層を乱さずに）。次いで、取り出したｏ−キシレン層の１ｍＬを、１０ｍＬ容量フラスコ内に正確に計り入れ、メタノールで所定容量に希釈し、良く混合する。これを試験サンプルと標識する。
【００７０】
標準溶液を以下のように調製する。約２ｍＬのｏ−キシレンを１０ｍＬ容量フラスコ内に入れる。次いで約２００μＬのヨードメタンをフラスコに添加して、添加したヨードメタンの質量を記録する。次いで約３４μＬの２−ヨードプロパンをフラスコに添加し、添加したヨードプロパンの質量を記録する。次いでフラスコの内容物をｏ−キシレンで所定容量にし、フラスコを良く混合する。
【００７１】
次いで、８０〜９０ｍｇのアジピン酸を８ｍＬバイアルに添加する。このサンプルバイアルに、２ｍＬヨウ化水素酸（５７質量％、水中）を添加し、バイアルを振る。層を分離し、ピペットを用いて１．５ｍＬの上部ｏ−キシレン層を取り出して小ガラスバイアル内に入れる。次いで、取り出したｏ−キシレン層の１ｍＬを、１０ｍＬ容量フラスコ内に正確に計り入れ、メタノールで所定容量に希釈し、良く混合する。これを標準と標識する。
【００７２】
試験サンプルおよび標準を、高性能液体クロマトグラフィ（ＨＰＬＣ）で以下のように分析する。移動相Ａは、９０／１０  ｖ／ｖ  水／メタノールであり、移動相Ｂは、１５／８５  ｖ／ｖ  水／メタノールである。１０μＬ体積の試験サンプルまたは標準をＨＰＬＣに注入する。ＨＰＬＣはＡＱＵＡＳＩＬ（登録商標）カラム（５μｍ、Ｃ18１２５Å、１５０×４．６０ｍｍ）を備える。流量は１．０ｍＬ／分であり、以下のグラジエントプロファイルを有する：０．００分で、７０％移動相Ａ、３０％移動相Ｂ；８．００分で、４０％Ａ、６０％Ｂ；１０．００分で、１５％Ａ、８５％Ｂ；１７分で、１５％Ａ、８５％Ｂ；そして１７．０１分で、７０％Ａ、３０％Ｂ。検出は、波長２５４ｎｍにてＵＶによる。
【００７３】
ポリマーサンプル上のヒドロキシプロポキシおよびメトキシの量を算出するために、標準の結果に基づき、種ｉについての標準応答係数（ＲＦi）を下記等式：
【００７４】
【数１】
2013532151.tif 000007
【００７５】
（式中、Ａstd,iは、種ｉについて得られるピーク面積であり、ＤＦstd,iは、種ｉについての希釈係数であり、std,iは標準を調製するために用いるｏ−キシレンの体積であり、Ｗstd,iは、標準を調製するために用いる種ｉの質量（ｍｇ単位）であり、そしてＰＦiは、種ｉについての純度係数である）
に従って算出する。応答係数は、ヨードメタンおよび２−ヨードプロパンの両者について算出する。
【００７６】
試験サンプル中の種ｉの量は、下記等式：
【００７７】
【数２】
2013532151.tif 000008
【００７８】
（式中、変数は、値が標準ではなく試験溶液についてであることを除いて上記と同じ定義を有する）
に従って算出する。ヨードメタンおよび２−ヨードプロパンの両者の量はこのようにして算出する。
【００７９】
次いで、ポリマー中のメトキシ基（−ＯＣＨ3）の量（質量％）を、下記等式：
【００８０】
【数３】
2013532151.tif 000009
【００８１】
（式中、Ｗヨードメタンは上記等式で与えられる）
に従って算出する。
【００８２】
同様に、ポリマー中のヒドロキシプロポキシ基（−ＯＣＨ2ＣＨ（ＣＨ3）ＯＨ）の量（質量％）は、下記式：
【００８３】
【数４】
2013532151.tif 000010
【００８４】
（式中、Ｗ２−ヨードプロパンは上記等式で与えられる）
に従って算出する。
【００８５】
ポリマー上のヒドロキシプロポキシ基およびメトキシ基の質量％を評価するための別の手順はＪａｐａｎｅｓｅ  Ｐｈａｒｍａｃｅｕｔｉｃａｌ  Ｅｘｃｉｐｉｅｎｔｓ，第１８２−１８７頁（１９９３）に記載されている。
【００８６】
ＨＰＭＣＡＳ中のアセチル基およびサクシノイル基の質量％は、高性能液体クロマトグラフィ（ＨＰＬＣ）手順によって以下のように評価できる。まず、ポリマーの１２．４ｍｇサンプルをガラスバイアル内に入れる。バイアルに、４ｍＬの１．０Ｎ  ＮａＯＨを添加して、磁気撹拌器を用いて４時間撹拌することによってポリマーを加水分解する。次いで、４ｍＬの、１．２Ｍ  Ｈ3ＰＯ4溶液を添加して、溶液ｐＨを３未満に下げる。サンプル溶液バイアルを数回反転させて、完全な混合を確保する。次いでサンプル溶液を０．２２μｍシリンジフィルター経由でＨＰＬＣバイアルに濾し入れた後分析する。
【００８７】
対照として、加水分解されていないポリマーサンプルを準備する。これは、まず１０２．４ｍｇのポリマーをバイアル内に計り入れる。バイアルに、４ｍＬの２０ｍＭ  ＫＨ2ＰＯ4溶液（ｐＨ７．５０で）（１．０Ｎ  水酸化ナトリウム溶液を滴下添加することによってｐＨについて調整）を添加して、磁気撹拌器を用いて２時間撹拌することによってポリマーを溶解させる。次いで、４ｍＬの２５ｍＭ  Ｈ3ＰＯ4溶液を添加して、ポリマーを溶液から沈殿させる。バイアルを数回反転させて完全な混合を確保する。次いで対照溶液を０．２２μｍシリンジフィルター経由でＨＰＬＣバイアル内に濾し入れた後分析する。
【００８８】
サンプル溶液および対照溶液を、ＨＰＬＣで、Ｐｈｅｎｏｍｅｎｅｘ  ＡＱＵＡ（登録商標）５μ  Ｃ１８カラム（ガードカラムなし）で、２１５ｎｍでのサンプル検出、およびサンプルサイズ１０μＬで分析する。移動相は２０ｍＭ  ＫＨ2ＰＯ4（ｐＨ２．８、流量１．００ｍＬ／分、室温で）である。一連の酢酸およびコハク酸の標準を較正のために調製する。ＨＰＬＣ分析から、サンプル溶液中および対照溶液中の酢酸およびコハク酸の濃度を評価する。
【００８９】
ＨＰＭＣＡＳのアセチル基およびサクシノイル基の含有量は、加水分解したサンプル溶液中の測定された酢酸およびコハク酸、ならびに加水分解されていない対照溶液中の測定された遊離の酢酸およびコハク酸から算出する。算出のために用いる式は以下の通りである：
【００９０】
【数５】
2013532151.tif 000011
【００９１】
（式中、［酢酸］freeおよび［コハク酸］freeは、それぞれ、加水分解されていない対照溶液中の遊離の酢酸および遊離のコハク酸の濃度であり；そして［ポリマー］freeは、加水分解されていない対照溶液中の初期に添加されたＨＰＭＣＡＳの濃度である。全ての濃度は、ｍｇ／ｍＬ単位で表す。
【００９２】
ポリマーのアセチルおよびサクシノイルの量は下記式で評価される：
【００９３】
【数６】
2013532151.tif 000012
【００９４】
（式中、［酢酸］Hydおよび［コハク酸］Hydは、それぞれ、加水分解されたサンプル溶液中の酢酸およびコハク酸の濃度であり；［酢酸］freeおよび［コハク酸］freeは、それぞれ、加水分解されていない対照溶液中の遊離の酢酸およびコハク酸の濃度であり；そして［ポリマー］freeおよび［ポリマー］Hydは、それぞれ、加水分解されていない対照溶液中および加水分解されたサンプル溶液中の、初期に添加されたポリマーの濃度である。全ての濃度は、ｍｇ／ｍＬ単位で表す。
【００９５】
上記分析は、ポリマー上のメトキシ基、ヒドロキシプロポキシ基、アセチル基、およびサクシノイル基の質量％を与える。この情報を用いて、ポリマー上の各置換基の置換度を、以下の手順を用いて算出する。
【００９６】
まず、骨格であるポリマー（すなわちポリマーのメトキシ基、ヒドロキシプロポキシ基、アセチル基またはサクシノイル基でない部分）の質量％を下記等式：
骨格（質量％）＝１００−メトキシ（質量％）−ヒドロキシプロポキシ（質量％）−アセチル（質量％）−サクシノイル（質量％）
に従って算出する。
【００９７】
次いで、ポリマー１００ｇｍ当たりの骨格のモル数、Ｍ骨格を下記等式：
【００９８】
【数７】
2013532151.tif 000013
【００９９】
から見積もる。
【０１００】
この等式は、メトキシ基およびヒドロキシプロポキシ基の質量％が、サッカリド繰り返し単位上のヒドロキシル基の一部であった酸素を含む一方、アセチル基およびサクシノイル基の質量％はそうではないという事実を説明する。当業者は、この等式が近似に過ぎず、ポリマー１００ｇｍ当たりの骨格の実際のモル数を評価するには反復計算が必要であることを理解するであろう。しかし、本発明者らは、この近似が一般的には、ポリマー上の置換基の質量％の測定についての誤差範囲内である、算出された置換度をもたらし、置換度の評価に必要な計算の数を大きく低減することを見出した。本開示で用いる置換度は、この近似を用いて算出される。
【０１０１】
次いで、置換基の置換度（ＤＳi）（式中、ｉは置換基を表す）を、置換基のモル数（置換基の質量％を、置換基の分子量で除することで算出する）を骨格のモル数で除することによって以下のように評価する：
【０１０２】
【数８】
2013532151.tif 000014
【０１０３】
ＩＶ．活性剤
ＨＰＭＣＡＳを含有する組成物は、活性剤を必要としている患者に投与することが所望される生物学的に活性な化合物とともに使用するのに好適である。組成物は１種以上の活性剤を含有できる。組成物は低溶解性活性剤に特に好適である。
【０１０４】
一態様において、活性剤は小分子である。別の態様において、活性剤は生物学的活性剤である。更に別の態様において、活性剤は小分子と生物学的活性剤との混合物である。
【０１０５】
好ましくは、活性剤は「低溶解性活性剤」であり、これは活性剤が生理学的に適切なｐＨ（例えばｐＨ１〜８）で、０．５ｍｇ／ｍＬ以下の最小水性溶解性を有することを意味する。開示されるポリマーの幾つかの態様は、活性剤の水性溶解性が低くなるに従ってより大きい利用性を見出す。よって、ＨＰＭＣＡＳポリマーを含有する組成物の幾つかの開示される態様は、水性溶解性０．２ｍｇ／ｍＬ未満を有する低溶解性活性剤に好ましく、水性溶解性０．１ｍｇ／ｍＬ未満を有する低溶解性活性剤により好ましく、水性溶解性０．０５ｍｇ／ｍＬ未満を有する低溶解性活性剤により好ましく、水性溶解性０．０１ｍｇ／ｍＬ未満を有する低溶解性活性剤に更により好ましい。一般的に、活性剤は、容量−対−水性溶解性比１０ｍＬ超、より典型的には１００ｍＬ超を有するということができ、ここで水性溶解性（ｍｇ／ｍＬ）は、任意の生理学的に適切な水性溶液（例えばｐＨ値が１〜８の間であるもの）（ＵＳＰのシミュレートされた胃および腸のバッファー等）で観測される最小値であり、用量はｍｇ単位である。よって、用量−対−水性溶解性比は、用量（ｍｇ単位）を水性溶解性（ｍｇ／ｍＬ単位）で除することによって算出できる。
【０１０６】
活性剤は、開示される組成物の利益を受けるために低溶解性活性剤である必要はない（低溶解性活性剤は組成物の幾つかの態様で用いるための好ましい分類を表すが）。とはいっても、活性剤が使用の所望環境中で相当の水性溶解性を示すことは、向上した水性濃度および改善した生体利用効率の利益を得ることができる。これは、組成物が処置効率に必要な用量のサイズを低減するか、または活性剤吸収速度を増大させる場合（活性剤の急速な立ち上がりの効果が所望される場合）、開示される組成物の特定の態様によって可能になる。そのような場合、活性剤は水性溶解性  最大１〜２ｍｇ／ｍＬ、または更に２０〜４０ｍｇ／ｍＬの高さであることができる。
【０１０７】
活性剤の分類の例としては、これらに限定するものではないが、降圧剤、抗不安薬、抗凝固薬、抗痙攣薬、血糖降下剤、うっ血除去薬、抗ヒスタミン薬、鎮咳薬、抗腫瘍薬、β遮断薬、抗炎症薬、抗精神病薬、認知増強剤、コレステロール低下剤、トリグリセリド低減剤、抗アテローム性動脈硬化剤、抗肥満剤、自己免疫疾患剤、抗インポテンス剤、抗菌剤および抗真菌剤、催眠剤、抗パーキンソン剤、抗アルツハイマー病剤、抗生物質、抗うつ剤、抗ウイルス剤、グリコーゲンホスホリラーゼ阻害剤、およびコレステリルエステル転送蛋白阻害剤が挙げられる。
【０１０８】
活性剤は、活性剤の任意の医薬上許容可能な形を包含することを理解すべきである。「医薬上許容可能な形」は、任意の医薬上許容可能な誘導体または変形（立体異性体、立体異性体混合物、エナンチオマー、溶媒和物、水和物、同形体、多形体、仮像、中性形、塩形、およびプロドラッグ剤等）を意味する。
【０１０９】
Ｖ．医薬組成物
医薬組成物（低溶解性活性剤およびＨＰＭＣＡＳポリマー等）の態様を開示する。開示される医薬組成物中に存在する活性剤の量に対するポリマーの量は、活性剤およびポリマー上の置換基レベルの組合せに左右され、活性剤−対−ポリマーの質量比０．０１〜１００（例えば１質量％活性剤から９９質量％活性剤）から広範に変動できる。殆どの場合で、活性剤−対−ポリマーの比は０．０５（４．８質量％活性剤）超および２０（９５質量％活性剤）未満であることが好ましい。
【０１１０】
好ましい態様において、組成物は、高量の活性剤を有する。「高量の活性剤」は、医薬組成物が少なくとも４０質量％の活性剤を含むことを意味する。好ましくは、医薬組成物は、少なくとも４５質量％の活性剤を含み、より好ましくは少なくとも５０質量％の活性剤を含む。そのような高量の活性剤は、医薬組成物の量を低い値に維持するのに望ましい。
【０１１１】
活性剤およびポリマーは、任意の好適な様式，例えばブレンドまたは混合（例えば湿式または乾式の顆粒化）、活性剤粒子を部分的または完全にポリマーでコーティングすること、活性剤を含むタブレットをポリマーでコーティングすること、共投与（すなわち、２種の成分を別個に、しかし同じ概略時間軸内に投与すること）によって組合せることができる。好ましい態様において、活性剤およびポリマーを組合せて下記の固体非晶分散体を形成する。
【０１１２】
ＶＩ．固体非晶分散体
一態様において、組成物は、活性剤およびＨＰＭＣＡＳを含む固体分散体の形状であり、分散体中の活性剤の少なくとも９０質量％が非結晶性である。
【０１１３】
分散体中の活性剤とＨＰＭＣＡＳとの相対量は、０．０１質量％〜９９質量％の活性剤、および１質量％〜９９．９９質量％のＨＰＭＣＡＳであることができる。他の態様において、活性剤の量は、０．１質量％〜８０質量％、または０．１質量％〜６０質量％、または１質量％〜４０質量％の範囲であることができる。ＨＰＭＣＡＳの量は、２０質量％〜９９．９質量％、４０質量％〜９９．９質量％、または６０質量％〜９９質量％の範囲であることができる。更に別の態様において、分散体は、以下の組成を有する：０．１〜８０質量％の活性剤、および２０〜９９．９質量％のＨＰＭＣＡＳ。更に別の態様において、分散体は以下の組成を有する：０．１〜６０質量％の活性剤、および４０〜９９．９質量％のＨＰＭＣＡＳ。別の態様において、分散体は以下の組成を有する：１〜４０質量％の活性剤、および６０〜９９質量％のＨＰＭＣＡＳ。
【０１１４】
一態様において、分散体中に存在する活性剤の少なくとも９０質量％は非晶である。「非晶」は、活性剤が、示差走査熱量計で、粉末Ｘ線回折（ＰＸＲＤ）で、固相核磁気共鳴（ＮＭＲ）で、または任意の他の公知の定量測定で、評価したときに非結晶性であることを意味する。
【０１１５】
ＨＰＭＣＡＳが非晶であるため、分散体は、ＨＰＭＣＡＳ相中に分散した、１種以上の活性剤リッチなドメインを含むことができ、または分散体は、ＨＰＭＣＡＳ中に分散した活性剤分子の固溶体を含むことができ、または分散体は、任意の相もしくは間の相の組合せを含むことができる。一態様において、分散体は、ポリマーの非晶性の特性に起因して少なくとも１つのＴｇを有する。別の態様において、分散体中の本質的に全ての活性剤およびＨＰＭＣＡＳが固溶体の形である。よって、一態様において、組成物は、活性剤とＨＰＭＣＡＳとの固溶体から本質的になる。
【０１１６】
別の態様において、分散体は、２種以上の活性剤を含む。更に別の態様において、活性剤およびポリマーの相対量は、分散体がガラス転移温度少なくとも５０℃を相対湿度５０％にて有するように選択される。別の態様において、相対湿度５％未満で評価した場合、分散体はガラス転移温度少なくとも５０℃、または少なくとも８０℃、または更に少なくとも１００℃を有する。固体分散体は単独のガラス転移温度を有し、固体分散体が均一な固溶体であることを示す。
【０１１７】
本発明の固体分散体は、当該分野で公知の任意の方法，例えばミル粉砕、押出し、沈殿、または溶媒添加、次いで溶媒除去によって形成できる。例えば、活性剤およびＨＰＭＣＡＳは熱、機械的混合および押出し（例えば二軸押出機を用いて）で処理できる。次いで生成物を所望の粒子サイズにミル粉砕できる。別の例で、活性剤およびＨＰＭＣＡＳは溶媒（両物質はこれに可溶である）中に溶解する。次いで分散体を該溶液から任意の公知のプロセス，例えば混和性非溶媒中での沈殿、非混和性非溶媒中での乳化、または液滴の形成、次いで溶媒の蒸発による除去、で形成できる。
【０１１８】
一態様において、固体分散体はスプレー乾燥で形成する。活性剤、ＨＰＭＣＡＳ、および任意の賦形剤を溶媒中に溶解させることができる。よって、スプレー乾燥される流体は、サスペンションまたは均一溶液または溶解および懸濁した物質の組合せであることができる。一態様において、スプレー乾燥される流体は、溶媒中に一緒に溶解した活性剤およびＨＰＭＣＡＳの均一溶液を含む。別の態様において、スプレー乾燥される流体は、溶媒中に溶解した活性剤およびＨＰＭＣＡＳの溶液から本質的になる。更に別の態様において、スプレー乾燥される流体は、溶媒中に溶解したＨＰＭＣＡＳの溶液中の活性剤粒子のサスペンションを含む。
【０１１９】
溶媒は、沸点約１５０℃未満を有する活性剤およびポリマーの両者を溶解させることができる任意の溶媒または溶媒の混合物であることができる。好適な溶媒としては、水、アセトン、メタノール、エタノール、メチルアセテート、エチルアセテート、テトラヒドロフラン（ＴＨＦ）、ジクロロメタンおよび溶媒の混合物が挙げられる。スプレー乾燥溶液が水混和性の有機溶媒（例えば、アセトンまたはメタノール）を含む場合、水を溶液に添加できる。スプレー乾燥溶液を次いで、アトマイザー（例えば圧力ノズルまたは２つの流体ノズル）でスプレー乾燥チャンバー中にスプレーする。液滴を、加熱された乾燥ガス（例えば乾燥窒素）に接触させる。液滴は急速に乾燥し、活性剤およびＨＰＭＣＡＳを含む固体非晶分散体の粒子を形成する。粒子はスプレードライヤーを出て、収集（例えばサイクロン内で）される。
【０１２０】
一態様において、固体分散体は、高表面積基材の存在中で形成される。例示的な高表面積基材としては、無機酸化物，例えばＳｉＯ2（ヒュームドシリカ）、ＴｉＯ2、ＺｎＯ2、ＺｎＯ、Ａ１2Ｏ3、ゼオライト、および無機分子篩；水不溶性ポリマー，例えば架橋セルロースアセテートフタレート、架橋ヒドロキシプロピルメチルセルロースアセテートサクシネート、架橋ポリビニルピロリドン（クロスポビドンとしても公知）、架橋セルロースアセテートフタレート、微結晶セルロース、ポリエチレン／ポリビニルアルコールコポリマー、ポリエチレンポリビニルピロリドンコポリマー、架橋カルボキシメチルセルロース、ナトリウムスターチグリコレート、架橋ポリスチレンジビニルベンゼン；および活性炭が挙げられる。一態様において、基材はヒュームドシリカである。この態様において、固体分散体は基材の表面上に吸着でき、基材の外側の上にコートでき、またはこれらの任意の組合せであることができる。
【０１２１】
別の態様において、固体分散体は適切な基材上のコーティングとして形成できる。例えば、固体分散体は５０μｍ〜５，０００μｍの範囲の径を有する多粒子上にコートできる。別の例において、固体分散体はタブレット上またはカプセル上にコートできる。更に別の態様において、固体分散体はタブレット内に組込まれている層に形成できる。
【０１２２】
ＶＩＩ．物理的安定性
低溶解性活性剤および開示されるＨＰＭＣＡＳポリマーの態様を含む固体非晶分散体は、一般的に、改善された物理的安定性を有する。本開示で用いる「物理的安定性」または「物理的に安定な」は、（１）分散体中に存在する非晶活性剤が結晶化する傾向、または（２）分散体が実質的に均一である場合、活性剤は活性剤リッチドメインに分離し、活性剤リッチドメイン中の活性剤が非晶または結晶性である傾向、のいずれかを意味する。よって、他のものよりも物理的に安定である分散体は、（１）分散体中の活性剤結晶化のより遅い速度、または（２）活性剤リッチドメイン形成のより遅い速度、のいずれかを有することになる。具体的には、特定の態様において、固体非晶分散体は、３週間、２５℃および１０％ＲＨでの貯蔵中に結晶化するのが分散体中の活性剤の１０質量％未満である十分な安定性を有する。好ましくは、活性剤の５質量％未満が３週間、２５℃および１０％ＲＨでの貯蔵中に結晶化する。
【０１２３】
一態様において、本開示で開示する、低溶解性活性剤およびＨＰＭＣＡＳポリマーを用いて形成された固体非晶分散体は、対照組成物と比べて改善された物理的安定性を与える。物理的安定性を評価するために用いる対照組成物は、等量のＨＰＭＣＡＳ中の等量の活性剤の固体非晶分散体から本質的になるが、ここでＨＰＭＣＡＳは市販グレードのＨＰＭＣＡＳ（例えばＡＱＯＡＴ「Ｌ」グレード、「Ｍ」グレード、または「Ｈ」グレードのいずれか）である。特に、物理的安定性は、試験組成物中の薬物の結晶化の程度を対照組成物中の程度と比較することによって、試験組成物中の薬物の相分離の程度を対照組成物の程度と比較することによって、または試験組成物の薬物／ポリマー分散体からの薬物の相分離の程度を対照組成物における程度と比較することによって、評価できる（米国特許出願公開第２００８／０２６２１０７号（参照により本明細書に組入れる）に記載されるように）。
【０１２４】
開示されるＨＰＭＣＡＳポリマーを含む組成物についての物理的安定性の改善は、良好な物理的安定性を維持しながら、より高い活性剤量（例えばより高い活性剤：ポリマー比）を有する固体非晶分散体を形成することを可能にする。
【０１２５】
ＶＩＩＩ．濃度向上
別の別個の態様において、ＨＰＭＣＡＳポリマーを含有する組成物は濃度向上性である。用語「濃度向上性」は、ポリマーが、水性使用環境中での溶解した活性剤の濃度を、ポリマーを有さない対照組成物に対して改善、または増大させるように組成物中に十分量存在することを意味する。本開示で用いる「使用環境」は、動物（例えば哺乳類、特に人間）の消化管、皮下、鼻腔、口、髄腔、目、耳、皮下空間、膣管、動脈および静脈の血管、肺管、もしくは筋肉組織のインビボ環境、または試験溶液，例えばリン酸緩衝生理食塩水（ＰＢＳ）、酵素を有さない擬似腸緩衝液（ＳＩＮ）、Ｍｏｄｅｌ  Ｆａｓｔｅｄ  Ｄｕｏｄｅｎａｌ  （ＭＦＤ）溶液、もしくは摂取状態モデルのための溶液のインビトロ環境のいずれであることもできる。濃度向上は、インビトロ溶解試験で、またはインビボ試験で、のいずれでも評価できる。インビトロ溶解試験での向上した活性剤濃度が評価されてきた。そのようなインビトロ試験溶液がインビボ性能および生体利用効率の良好なインジケータを与える。適切なＰＢＳ溶液は、２０ｍＭ  リン酸ナトリウム（Ｎａ2ＨＰＯ4）、４７ｍＭ  リン酸カリウム（ＫＨ2ＰＯ4）、８７ｍＭ  ＮａＣｌ、および０．２ｍＭ  ＫＣ１を含み、ＮａＯＨでｐＨ６．５に調整された水性溶液である。適切なＳＩＮ溶液は、ｐＨ７．４に調整された５０ｍＭ  ＫＨ2ＰＯ4である。適切なＭＦＤ溶液は同じＰＢＳ溶液で、更に７．３ｍＭ  タウロコール酸ナトリウムおよび１．４ｍＭ  １−パルミトイル−２−オレイル−ｓｎ−グリセロ−３−ホスホコリンが存在する溶液である。摂取状態モデルのための適切な溶液は、同じＰＢＳ溶液で、更に２９．２ｍＭ  タウロコール酸ナトリウムおよび５．６ｍＭの１−パルミトイル−２−オレイル−ｓｎ−グリセロ−３−ホスホコリンが存在する溶液である。特に、組成物は、これをインビトロ試験溶液に添加して撹拌して溶解を促進することにより、または膜浸透試験を行うことにより（米国特許出願公開第２００８／０２６２１０７号（参照により本明細書に組入れる）に記載されるように）、溶解試験できる。
【０１２６】
一側面において、ＨＰＭＣＡＳポリマーを含む組成物の態様は、水性使用環境に投与する場合、ポリマーを含まない対照組成物によって与えられるＭＡＡＣの少なくとも１．２５倍の最大活性剤濃度（ＭＡＡＣ）を与える。言い換えると、対照組成物によって与えられるＭＡＡＣが１００μｇ／ｍＬである場合には、濃度向上ポリマーを含有する組成物は、少なくとも１２５μｇ／ｍＬのＭＡＡＣを与える。より好ましくは、開示されるＨＰＭＣＡＳポリマーを含む組成物で与えられる活性剤のＭＡＡＣは、対照組成物のものの少なくとも２倍、更により好ましくは少なくとも３倍、および最も好ましくは少なくとも５倍である。驚くべきことに、組成物は、水性濃度において非常に大きな向上を実現できる。幾つかの場合、開示されるＨＰＭＣＡＳポリマーを含む組成物によって得られる極めて疎水性の活性剤のＭＡＡＣは、対照組成物のものの少なくとも１０倍、少なくとも５０倍、少なくとも２００倍、少なくとも５００倍、から１０００倍超である。
【０１２７】
対照組成物は、従来、分散していない活性剤単独（例えば、典型的には、その熱力学的に最も安定な結晶形での結晶性活性剤単独、または活性剤の結晶形が未知である場合、対照は非晶活性剤単独であることができる）であり、または活性剤と、これに加え試験組成物中のポリマーの質量と等量の不活性希釈剤である。不活性は、希釈剤が濃度向上性ではないことを意味する。よって、対照組成物は活性剤を含むがＨＰＭＣＡＳポリマーを含まない。
【０１２８】
これに代えて、開示されたＨＰＭＣＡＳポリマーを含む組成物の幾つかの態様は、水性使用環境中で、濃度  対  時間の曲線下面積（ＡＵＣ）を、使用環境中への導入時と、使用環境への導入後２７０分との間の少なくとも９０分間の任意の期間について、対照組成物のものの少なくとも１．２５倍で与える。より好ましくは、開示される組成物の特定態様で実現される水性使用環境中のＡＵＣは、対照組成物のものの少なくとも２倍、より好ましくは少なくとも３倍、および最も好ましくは少なくとも５倍である。幾つかの疎水性活性剤について、組成物は、上記の対照のものの少なくとも１０倍、少なくとも２５倍、少なくとも１００倍、および更には２５０倍超のＡＵＣ値を与えることができる。
【０１２９】
これに代えて、開示されるＨＰＭＣＡＳポリマーを含有する組成物の幾つかの態様は、人間または他の動物に経口投与される場合、血漿中または血清中の活性剤濃度において、適切な対照組成物（すなわち、ＨＰＭＣＡＳポリマーなしで活性剤を含む組成物）を投与する場合に観察されるものの少なくとも１．２５倍のＡＵＣを与える。好ましくは、血中ＡＵＣは、対照組成物のものの少なくとも２倍、好ましくは少なくとも３倍、好ましくは少なくとも４倍、好ましくは少なくとも６倍、好ましくは少なくとも１０倍、および更により好ましくは少なくとも２０倍である。そのような組成物はまた、対照組成物のものの１．２５倍から２０倍の相対生体効率を有するということができる。よって、開示される組成物の特定態様は、評価される場合、インビトロ、もしくはインビボ、またはこれらの両者のいずれかで、性能基準に合致する。
【０１３０】
これに代えて、開示されるＨＰＭＣＡＳポリマーを含む組成物の幾つかの態様は、人間または他の動物に経口投与される場合、適切な対照組成物を投与する場合に観察されるものの少なくとも１．２５倍の血漿中または血清中の最大活性剤濃度（Ｃmax）を与える。好ましくは、血中Ｃmaxは、対照組成物のものの少なくとも２倍、好ましくは少なくとも３倍、好ましくは少なくとも４倍、好ましくは少なくとも６倍、好ましくは少なくとも１０倍、および更により好ましくは少なくとも２０倍である。
【０１３１】
これに代えて、開示される組成物は、人間または他の動物に経口投与される場合、改善された生体利用効率またはＣmaxをもたらすことができる。組成物中の活性剤の相対的な生体利用効率およびＣmaxは動物または人間で、そのような評価をするための従来の方法を用いてインビボで試験できる。インビボ試験，例えばクロスオーバー試験、は活性剤およびポリマーの組成物が、上記の対照組成物と比べて向上した相対的な生体利用効率またはＣmaxを有するか否かを評価するために用いる。インビボクロスオーバー試験において、低溶解性活性剤およびポリマーを含む試験組成物は、被験者の半分に投与し、適切なウオッシュアウト期間（例えば１週間）後、同じ被験者に、試験組成物と等量の結晶性活性剤からなる対照組成物（しかしポリマーは存在しない）を投与する。グループの他の半分には対照組成物をまず投与し、次いで試験組成物を投与する。相対的な生体利用効率を、血中（血清または血漿）の活性剤の濃度  対  曲線下時間面積（試験グループで評価されるもの）を対照組成物によって得られる血中ＡＵＣで除したもの、として測定する。好ましくは、この試験／対照比は、各被験者について評価され、次いで試験の全被験者で比を平均する。ＡＵＣおよびＣmaxのインビボ評価は、横座標（ｘ軸）に沿った時間に対して、縦座標（ｙ軸）に沿って活性剤の血清または血漿の濃度をプロットすることによって行うことができる。用量を容易にするために、用量媒体を用いて用量を投与できる。用量媒体は好ましくは水であるが、試験組成物または対照組成物を懸濁させるための物質も含有できる（但しこれらの物質が組成物を溶解させ、またはインビボでの活性剤の水性溶解性を変化させることがないことを条件とする）。ＡＵＣおよびＣmaxの評価は周知の手順であり、例えば、Ｗｅｌｌｉｎｇ，“Ｐｈａｒｍａｃｏｋｉｎｅｔｉｃｓ  Ｐｒｏｃｅｓｓｅｓ  ａｎｄ  Ｍａｔｈｅｍａｔｉｃｓ，”ＡＣＳ  Ｍｏｎｏｇｒａｐｈ  １８５（１９８６）に記載されている。
【０１３２】
ＩＸ．賦形剤および剤形
組成物中に他の賦形剤を含めることは、組成物をタブレット、カプセル、サスペンション、サスペンション用粉末、クリーム、経皮パッチ、デポ等に配合するために有用である場合がある。活性剤およびポリマーの組成物は、活性剤を実質的に変えない本質的に任意の様式で他の剤形含有成分に添加できる。開示される組成物が固体非晶分散体の形状である場合、賦形剤は分散体と物理的に混合でき、および／または分散体中に含めることができる。
【０１３３】
従来の配合賦形剤は、開示される組成物の態様において用いることができ、周知の賦形剤（例えば、Ｒｅｍｉｎｇｔｏｎ：Ｔｈｅ  Ｓｃｉｅｎｃｅ  ａｎｄ  Ｐｒａｃｔｉｃｅ  ｏｆ  Ｐｈａｒｍａｃｙ（２０ｔｈ  ｅｄ．，２０００）に記載されるもの）が挙げられる。一般的に、賦形剤，例えばフィラー、崩壊剤、顔料、バインダー、潤滑剤、流動促進剤、香料等、を慣例の目的で、組成物の特性に負に影響しない典型的な量で使用できる。これらの賦形剤は、組成物をタブレット、カプセル、座薬、サスペンション、サスペンション用粉末、クリーム、経皮パッチ、デポ等に配合するために、活性剤／ポリマー組成物を形成した後に利用できる。
【０１３４】
開示される組成物の態様は、広範なルート（例えば、これらに限定するものではないが、口、鼻、直腸、膣、皮下、静脈および肺）で送達できる。一般的に、経口ルートが好ましい。
【０１３５】
開示されるＨＰＭＣＡＳポリマーおよび該ポリマーを含む組成物の他の特徴および態様は、開示される態様の意図する範囲の限定を意図せず、例示のために与えられる以下の例から明らかとなろう。
【０１３６】
Ｘ．例
例１
ＨＰＭＣＡＳポリマーの合成および特性化
ポリマー１〜３を合成し、それぞれＨＰＭＣＡＳ−Ｋ（１）、ＨＰＭＣＡＳ−Ｋ（２）、およびＨＰＭＣＡＳ−Ｋ（３）とした。Ｋの表示は、出発物質（ヒドロキシプロピルメチルセルロース）グレード、すなわちＭＥＴＨＯＣＥＬ（登録商標）Ｋ３  Ｐｒｅｍｉｕｍ  ＬＶ（Ｄｏｗ  Ｃｈｅｍｉｃａｌ）を意味する。Ｋ−グレードＭＥＴＨＯＣＥＬ（登録商標）はメトキシル量１９〜２４質量％を有する。比較で、ＥグレードＭＥＴＨＯＣＥＬ（登録商標）は、メトキシル量２８〜３０質量％を有する。１、２および３の表示は、低、中、および高のアセテート置換  対  サクシネート置換の比を意味する。
【０１３７】
１．ＨＰＭＣＡＳ−Ｋ（ｌ）：１２２ｇ  ＨＰＭＣ（Ｄｏｗ  ＭＥＴＨＯＣＥＬ（登録商標）Ｋ３  Ｐｒｅｍｉｕｍ  ＬＶ）を、１９８．８ｇの氷酢酸とガラス反応容器（凝縮器および窒素パージを備える）中で組合せ、４５０ｒｐｍで撹拌しながら９１℃に加熱した。次いで、９７．９ｇの無水酢酸を数分間かけてゆっくり添加した。２０．５ｇの無水コハク酸、３９．５ｇの酢酸ナトリウム、および１．９ｇの塩素酸ナトリウムの乾燥混合物を添加し、１時間撹拌しながら反応させた。２０．６ｇの無水コハク酸および３９．８ｇの酢酸ナトリウムの第２の乾燥混合物を添加し、３．５時間撹拌しながら反応させた。反応混合物を水に添加することによって反応をクエンチした。ポリマーをろ過により収集し、数回水で洗浄した。次いでポリマーを使用前に乾燥させた。
【０１３８】
２．ＨＰＭＣＡＳ−Ｋ（２）：１２２ｇのＨＰＭＣ（Ｄｏｗ  ＭＥＴＨＯＣＥＬ（登録商標）Ｋ３  Ｐｒｅｍｉｕｍ  ＬＶ）を１６５ｇの氷酢酸と組合せ、上記と同じ装置を用い、１．７５時間、４５０ｒｐｍで撹拌しながら９１℃に加熱した。次いで、１０９．５ｇの無水酢酸を数分間かけてゆっくり添加した。１５ｇの無水コハク酸、３６．２ｇの酢酸ナトリウム、および１．８ｇの塩素酸ナトリウムの乾燥混合物を添加し、５分間撹拌しながら反応させた。３６．２ｇの酢酸ナトリウムおよび１５ｇの無水コハク酸の第２の乾燥混合物を添加し、６時間撹拌しながら反応させた。次いで反応をクエンチし、上記のように精製した。
【０１３９】
３．ＨＰＭＣＡＳ−Ｋ（３）：１２２．２ｇのＨＰＭＣ（Ｄｏｗ  ＭＥＴＨＯＣＥＬ（登録商標）Ｋ３  Ｐｒｅｍｉｕｍ  ＬＶ）を１２１ｇの氷酢酸と組合せ、５０ｒｐｍで撹拌しながら９１℃まで加熱した。追加の酢酸を添加して固形分量を４０質量％まで下げた。次いで、１４２ｇの無水酢酸を添加し、次いで８ｇの無水コハク酸、３８．５ｇの酢酸ナトリウム、および１．９ｇの塩素酸ナトリウムを添加して、４５０ｒｐｍで４５分間撹拌しながら反応させた。撹拌を２００ｒｐｍに低減し、反応を更に１５分間行った。撹拌を３３０ｒｐｍに増大させ、３８．５ｇの酢酸ナトリウムおよび８ｇの無水コハク酸の第２の乾燥混合物を添加した。フラスコを３０分間雰囲気に開放して過剰の酢酸を蒸発させた。次いでフラスコを閉じて、２５０ｒｐｍで６．５時間撹拌しながら還流させた。次いで反応をクエンチし、上記のように精製した。
【０１４０】
特性化
各ポリマーにおけるアセテートおよびサクシネートの置換度を、ＩＩＩ節で上記したように評価した。見掛け分子量は、サイズ排除クロマトグラフィで評価した。結果を表３および図１に示す。比較のために、市販で入手可能なＨＰＭＣＡＳポリマー（信越より）の置換度および分子量も示す。信越の分子量は過去の範囲である。
【０１４１】
【表３】
2013532151.tif 000015
【０１４２】
アセチル基およびサクシノイル基による置換は、サッカリド環中の可能なＣ２、Ｃ３もしくはＣ６炭素で、またはヒドロキシプロポキシ（ＨＰ）基の遠位端で生じることができる。置換の位置化学を評価するために、13Ｃ  ＮＭＲを行った。各々の可能な位置での置換度についての結果を表４に示す。図２は、ＨＰＭＣＡＳ−Ｋ（１）、ＨＰＭＣＡＳ−Ｋ（２）、およびＨＰＭＣＡＳ−Ｋ（３）のＮＭＲスペクトルを示す。
【０１４３】
【表４】
2013532151.tif 000016
【０１４４】
ポリマーのガラス転移温度は、その物理的安定性に関係する。典型的には、物理的安定性は、高いＴｇ値を有するポリマーでより大きい。合成されたポリマーのガラス転移温度は７５％相対湿度（ＲＨ）および５％未満のＲＨで測定した。比較のために、Ｅ−グレードのＨＰＭＣＡＳ−ＭＧのガラス転移温度を評価した。表５に示すように、合成されたポリマーは、ＨＰＭＣＡＳ−ＭＧと同様であったガラス転移温度を有する。図３は、評価したポリマーの、ガラス転移温度  対  相対湿度％のグラフである。
【０１４５】
【表５】
2013532151.tif 000017
【０１４６】
この例の開示されるポリマーのコロイド性を評価し、アセテート／サクシネート置換の低、中または高の比を有するＥ−グレードのＨＰＭＣから合成されたＨＰＭＣＡＳポリマー（ＨＰＭＣＡＳ−ＬＧ，−ＭＧ，および−ＨＧ）のコロイド性と比較した。各ポリマーについて、１０ｍＬのＰＢＳバッファー中１．０質量％溶液を調製し、ｐＨ５．５、６．５または７．５に調整した。サンプルを３７℃で３時間撹拌した。ｐＨをチェックし、必要に応じて希水酸化ナトリウムを用いて調整した。サンプルを３７℃にて７００ｒｐｍで更に２１時間撹拌した。各サンプルを１．０μｍガラスフィルターでろ過することによって不溶性ポリマーを除去した。コロイド状の、および溶解したポリマーを１．０μｍガラスフィルターに通した。濁度の測定は、動的光散乱（ＤＬＳ）（ＺｅｔａＰＡＬＳ装置（Ｂｒｏｏｋｈａｖｅｎ  Ｉｎｓｔｒｕｍｅｎｔｓ）で）を用いて行った。光強度は、ＨＰＭＣＡＳ−ＭＧサンプルを用いてｐＨ５．５にて最大化した。コロイド径は、ＤＬＳ  ＢＩ−２００ＳＭ粒子サイズ分析器（ＢＩ−９０００ＡＴ相関器を有する）で評価した。自己相関関数からの指数の和を、ＣＯＮＴＩＮソフトウエアを用いて分析し、サンプルからサイズ分布を抽出した。ｐＨ５．５で（表６、図４）、ＨＰＭＣＡＳ−Ｋ（２）およびＨＰＭＣＡＳ−Ｋ（１）は、Ｅ−グレードのＨＰＭＣＡＳ−ＭＧとほぼ同じ量のコロイド種を示した。ＨＰＭＣＡＳ−Ｋ（３）は、最も低い濁度値を有した。ｐＨ６．５で（表７、図５）、全３つのＫ−グレードのＨＰＭＣＡＳポリマーは、Ｅ−グレードのＭＧおよびＬＧのポリマーよりも大きい量のコロイド種を示した。しかし、Ｅ−グレードのＨＧのポリマーはｐＨ６．５で最も大きく濁った。ｐＨ７．５で（表８、図６）、全３つのＫ−グレードのＨＰＭＣＡＳポリマーは、ほぼ同じ量のコロイド種を形成した。これはＥ−グレードのＭＧおよびＬＧのポリマーよりも大きかった。Ｅ−グレードのＨＧのポリマーは、ｐＨ７．５で最も大きい濁度を示した。
【０１４７】
【表６】
2013532151.tif 000018
【０１４８】
【表７】
2013532151.tif 000019
【０１４９】
【表８】
2013532151.tif 000020
【０１５０】
例２
フェニトイン沈殿阻害およびインビトロ濃度向上
ＨＰＭＣＡＳ−Ｋ（３）中およびＨＰＭＣＡＳ−Ｋ（１）中のフェニトインの溶解特性を測定し、Ｅ−グレードのＨＰＭＣＡＳ−ＨＧおよびＨＰＭＣＡＳ−ＬＧにおけるフェニトインの溶解と比較した。フェニトインをメタノール中、濃度１８ｍｇ／ｍＬで溶解させた。ポリマーをＰＢＳ（２０ｍＭ  リン酸ナトリウム（Ｎａ2ＨＰＯ4）、４７ｍＭ  リン酸カリウム（ＫＨ2ＰＯ4），８７ｍＭ  ＮａＣｌ，および０．２ｍＭ  ＫＣ１，ｐＨ６．５にＮａＯＨで調整））中、濃度１．５ｍｇ／ｍＬで溶解させた。メタノール中に溶解したフェニトインをＰＢＳまたはＰＢＳの溶液（溶解したポリマーを含有するもの）（３７℃で）のそれぞれに添加して、全てのフェニトインが溶解したらフェニトインの濃度が５００μｇ／ｍＬとなるようにした。次いで、ポリマー／ＰＢＳ溶液中のフェニトインの溶解濃度を、ＨＰＬＣで０，５，１０，２０，４０，９０および１２００分で測定した。ＨＰＬＣは、ＺＯＲＢＡＸ（登録商標）ＲＸ−Ｃ１８カラム（４．６ｘ７５ｍｍ、３．５μｍ、Ａｇｉｌｅｎｔ  Ｔｅｃｈｎｏｌｏｇｉｅｓ）および水中０．２％Ｈ3ＰＯ4を含む移動相を用いて行い、流量１．０ｍＬ／分で、１０μＬの各溶液を注入した。各溶液について、フェニトインの添加後、初めの９０分間の測定される時点に亘る最大濃度（Ｃmax90）、および１２００分での濃度（Ｃ1200）を評価し、更に、０〜９０分の曲線下面積（ＡＵＣ90）を評価した。表９および図７に示すように、ＨＰＭＣＡＳ−Ｋ（３）はＨＰＭＣＡＳ−ＬＧおよびＰＢＳの単独よりも大幅に良好なフェニトイン沈殿を示した。ＨＰＭＣＡＳ−Ｋ（３）およびＨＰＭＣＡＳ−ＬＧは同様のサクシネート置換度を有する（それぞれ０．２５および０．４０（表７参照））が、大きく異なるアセテート置換度（それぞれ１．４１および０．４７）を有する。よって、データは、増大したアセテート置換がフェニトイン沈殿の阻害を増大することを示す。
【０１５１】
【表９】
2013532151.tif 000021
【０１５２】
ＨＰＭＣＡＳ−Ｋ（３），ＨＰＭＣＡＳ−Ｋ（１），ＨＰＭＣＡＳ−ＨＧ，およびＨＰＭＣＡＳ−ＬＧ中、２５質量％フェニトインを含むスプレー乾燥した分散体（ＳＤＤ）を、ＶＩＩＩ節に記載したように調製した。ＳＤＤおよびバルクのフェニトインを、３７℃、ＭＦＤＳ中の微小遠心溶解で２回評価（Ｘ節で上記した通り）して、濃度向上がＳＤＤで見られたか否かを評価した。溶解濃度はＨＰＬＣで測定した。表１０および図８に示すように、フェニトイン：ＨＰＭＣＡＳ−Ｋ（３）  ＳＤＤは、フェニトイン：ＨＰＭＣＡＳ−ＬＧ  ＳＤＤまたはバルクのフェニトインよりも良好な溶解および持続を示した。結果は、サクシネート置換に対して増大したアセテート置換がフェニトインの溶解を向上させることを示す。
【０１５３】
【表１０】
2013532151.tif 000022
【０１５４】
例３
イトラコナゾール沈殿阻害およびインビトロ濃度向上
ＨＰＭＣＡＳ−Ｋ（３）中およびＨＰＭＣＡＳ−Ｋ（１）中のイトラコナゾールの溶解特性を測定し、Ｅ−グレードのＨＰＭＣＡＳ−ＨＧおよびＨＰＭＣＡＳ−ＬＧ（ＡＱＯＡＴ−ＨＧおよびＡＱＯＡＴ−ＬＧ，信越）におけるイトラコナゾールの溶解と比較した。イトラコナゾールをジメチルスルホキシド（ＤＭＳＯ）中、濃度１８ｍｇ／ｍＬで溶解させた。ポリマーをＰＢＳ（２０ｍＭ  リン酸ナトリウム（Ｎａ2ＨＰＯ4）、４７ｍＭ  リン酸カリウム（ＫＨ2ＰＯ4），８７ｍＭ  ＮａＣｌ，および０．２ｍＭ  ＫＣ１，ｐＨ６．５にＮａＯＨで調整））中、濃度１．５ｍｇ／ｍＬで溶解させた。ＤＭＳＯ中に溶解したイトラコナゾールをＰＢＳまたはＰＢＳおよび溶解したポリマーの溶液（３７℃で）のそれぞれに添加して、全てのイトラコナゾールが溶解したらイトラコナゾールの濃度が５００μｇ／ｍＬとなるようにした。次いで、溶液中のイトラコナゾールの溶解濃度を、ＨＰＬＣで０，５，１０，２０，４０，９０および１２００分で測定した。ＨＰＬＣは、ＺＯＲＢＡＸ（登録商標）ＲＸ−Ｃ１８カラム（４．６ｘ７５ｍｍ、３．５μｍ、Ａｇｉｌｅｎｔ  Ｔｅｃｈｎｏｌｏｇｉｅｓ）および４０％の１０ｍＭ酢酸アンモニウム／６０％アセトニトリルを含む移動相を用いて行い、流量１．０ｍＬ／分で、１０μＬの各溶液を注入した。各溶液について、イトラコナゾールの添加後、初めの９０分間の測定される時点に亘る最大濃度（Ｃmax90）、および１２００分での濃度（Ｃ1200）を評価し、更に、０〜９０分の曲線下面積（ＡＵＣ90）を評価した。表１１に示すように、ＡＵＣ90に基づき、ＨＰＭＣＡＳ−Ｋ（３）は他のポリマーまたはＰＢＳの単独よりも大幅に良好なイトラコナゾール沈殿を示した。ＨＰＭＣＡＳ−Ｋ（１）は、ＨＰＭＣＡＳ−ＨＧおよびＨＰＭＣＡＳ−ＬＧと同様の沈殿を示した。ＨＰＭＣＡＳ−Ｋ（３）は、ＨＰＭＣＡＳ−Ｋ（１）（０．８５），ＨＰＭＣＡＳ−ＨＧ（０．６５）およびＨＰＭＣＡＳ−ＬＧ（０．４７）よりも大幅に大きいアセテート置換度（１．４１）を有し、増大したアセテート置換がイトラコナゾールの沈殿の阻害を増大させることを示す。
【０１５５】
【表１１】
2013532151.tif 000023
【０１５６】
ＨＰＭＣＡＳ−Ｋ（１）およびＨＰＭＣＡＳ−ＨＧ中、２５質量％イトラコナゾールを含むスプレー乾燥させた分散体（ＳＤＤ）を、ＶＩＩＩ節に記載するように調製した。ＳＤＤおよびバルクのイトラコナゾールを、３７℃、ＭＦＤＳ中の微小遠心溶解で２回評価（Ｘ節で上記した通り）して、濃度向上がＳＤＤで見られたか否かを評価した。溶解濃度はＨＰＬＣで上記のように測定した。表１２および図９に示すように、イトラコナゾール：ＨＰＭＣＡＳ−Ｋ（３）  ＳＤＤは、イトラコナゾール：ＨＰＭＣＡＳ−ＨＧ  ＳＤＤ、イトラコナゾール：ＨＰＭＣＡＳ−Ｋ（３）  ＳＤＤ、またはバルクのイトラコナゾールよりも大幅に良好な溶解を示した。
【０１５７】
【表１２】
2013532151.tif 000024
【０１５８】
一態様において、組成物は、活性剤；ならびに、メトキシ基の置換度（ＤＳM）≦１．４５、ならびにアセチル基（ＤＳAc）とサクシノイル基（ＤＳS）との組合せ置換度（ＤＳAc＋ＤＳS）≧１．２５を有するヒドロキシプロピルメチルセルロースアセテートサクシネート（ＨＰＭＣＡＳ）を含む。別の態様において、上記の関連する組成物の任意の１つ以上は、（ＤＳAc＋ＤＳS）≧１．３５を有することができる。他の態様において、上記の関連する組成物の任意の１つ以上は、１．２５≦（ＤＳAc＋ＤＳS）≦１．９を有することができる。他の態様において、上記の関連する組成物の任意の１つ以上は、１．５≦（ＤＳAc＋ＤＳS）≦１．７を有することができる。他の態様において、上記の関連する組成物の任意の１つ以上は、ＤＳAc≧０．５、ＤＳS≧０．２０、および１．２５≦（ＤＳAc＋ＤＳS）≦１．９を有することができる。
【０１５９】
他の態様において、開示される組成物の任意の１つ以上は、アセチル基のサクシノイル基に対する比  ０．８〜６．５の間を有することができる。他の態様において、開示される組成物の任意の１つ以上は、アセチル基のサクシノイル基に対する比  １．０〜６．０の間を有することができる。他の態様において、開示される組成物の任意の１つ以上は、アセチル基のサクシノイル基に対する比  １．２〜５．６の間を有することができる。
【０１６０】
他の態様において、開示される組成物の任意の１つ以上は、１．０≦ＤＳAc≦１．５、および０．２０≦ＤＳS≦０．７を有することができる。
【０１６１】
別の態様において、組成物は、活性剤；ならびに、メトキシ基の置換度（ＤＳM）≦１．４５、アセチル基の置換度（ＤＳAc）≧０．５、およびサクシノイル基の置換度（ＤＳS）≧０．２０を有するヒドロキシプロピルメチルセルロースアセテートサクシネート（ＨＰＭＣＡＳ）を含む。
【０１６２】
別の態様において、組成物は、活性剤；ならびに、メトキシ基の置換度（ＤＳM）≦１．４５、アセチル基（ＤＳAc）とサクシノイル基（ＤＳS）との組合せ置換度（ＤＳAc＋ＤＳS）≧１．２５、アセチル基の置換度（ＤＳAc）≦１．２、およびサクシノイル基の置換度（ＤＳS）≦０．９を有するヒドロキシプロピルメチルセルロースアセテートサクシネート（ＨＰＭＣＡＳ）を含む。
【０１６３】
他の態様において、開示される組成物の任意の１つ以上は、固体非晶分散体の形であって該分散体中の該活性剤の少なくとも９０質量％が非結晶性であるものであることができる。
【０１６４】
開示される発明の原理を適用できる多くの可能な態様に鑑み、例示の態様は本発明の好ましい例に過ぎず、本発明の範囲の限定ととるべきないことを理解すべきである。そうではなく、本発明の範囲は特許請求の範囲によって決定される。従って我々はこれら特許請求の範囲の範囲および精神に入ることになる全てを本発明として請求する。
【図１】
2013532151.tif 000025
【図２】
2013532151.tif 000026
【図３】
2013532151.tif 000027
【図４】
2013532151.tif 000028
【図５】
2013532151.tif 000029
【図６】
2013532151.tif 000030
【図７】
2013532151.tif 000031
【図８】
2013532151.tif 000032
【図９】
2013532151.tif 000033
【手続補正書】
【提出日】平成25年2月15日(2013.2.15)
【手続補正１】
【補正対象書類名】明細書
【補正対象項目名】０１６４
【補正方法】変更
【補正の内容】
【０１６４】
開示される発明の原理を適用できる多くの可能な態様に鑑み、例示の態様は本発明の好ましい例に過ぎず、本発明の範囲の限定ととるべきないことを理解すべきである。そうではなく、本発明の範囲は特許請求の範囲によって決定される。従って我々はこれら特許請求の範囲の範囲および精神に入ることになる全てを本発明として請求する。
以下もまた開示される。
［１］  活性剤；ならびに
メトキシ基置換度（ＤＳM）≦１．４５、ならびにアセチル基置換度（ＤＳAc）およびサクシノイル基置換度（ＤＳs）の組合せ置換度（ＤＳAc＋ＤＳs）≧１．２５を有するヒドロキシプロピルメチルセルロースアセテートサクシネート（ＨＰＭＣＡＳ）；
を含む、組成物。
［２］  （ＤＳAc＋ＤＳs）≧１．３５である、上記［１］に記載の組成物。
［３］  １．２５≦（ＤＳAc＋ＤＳs）≦１．９である、上記［１］に記載の組成物。
［４］  １．５≦（ＤＳAc＋ＤＳs）≦１．７である、上記［１］に記載の組成物。
［５］  ＤＳAc≧０．５、
ＤＳs≧０．２０、および
１．２５≦（ＤＳAc＋ＤＳs）≦１．９
である、上記［１］に記載の組成物。
［６］  アセチル基のサクシノイル基に対する比が、０．８から６．５の間である、上記［１］に記載の組成物。
［７］  アセチル基のサクシノイル基に対する比が、１．０から６．０の間である、上記［１］に記載の組成物。
［８］  アセチル基のサクシノイル基に対する比が、１．２から５．６の間である、上記［１］に記載の組成物。
［９］  １．０≦ＤＳAc≦１．５、および
０．２０≦ＤＳs≦０．７
である、上記［８］に記載の組成物。
［１０］  活性剤；ならびに
メトキシ基置換度（ＤＳM）≦１．４５、アセチル基置換度（ＤＳAc）≧０．５、およびサクシノイル基置換度（ＤＳs）≧０．２０を有するヒドロキシプロピルメチルセルロースアセテートサクシネート（ＨＰＭＣＡＳ）；
を含む、組成物。
［１１］  活性剤；ならびに
メトキシ基置換度（ＤＳM）≦１．４５、アセチル基置換度（ＤＳAc）およびサクシノイル基置換度（ＤＳs）の組合せ置換度（ＤＳAc＋ＤＳs）≧１．２５、アセチル基置換度（ＤＳAc）≦１．２、およびサクシノイル基置換度（ＤＳs）≦０．９を有するヒドロキシプロピルメチルセルロースアセテートサクシネート（ＨＰＭＣＡＳ）；
を含む、組成物。
［１２］  前記組成物が固体非晶分散体の形状であり、前記分散体中の前記活性剤の少なくとも９０質量％が非結晶性である、である、上記［１］〜［１１］のいずれかに記載の組成物。
【手続補正２】
【補正対象書類名】特許請求の範囲
【補正対象項目名】全文
【補正方法】変更
【補正の内容】
【特許請求の範囲】
【請求項１】
活性剤；ならびに
メトキシ基置換度（ＤＳM）≦１．４５、ならびにアセチル基置換度（ＤＳAc）およびサクシノイル基置換度（ＤＳs）の組合せ置換度  １．２５≦（ＤＳAc＋ＤＳs）≦１．９を有するヒドロキシプロピルメチルセルロースアセテートサクシネート（ＨＰＭＣＡＳ）；
を含む、組成物。
【請求項２】
１．５≦（ＤＳAc＋ＤＳs）≦１．７である、請求項１に記載の組成物。
【請求項３】
アセチル基のサクシノイル基に対する比が、１．２から５．６の間である、請求項１に記載の組成物。
【請求項４】
１．０≦ＤＳAc≦１．５、および
０．２０≦ＤＳs≦０．７
である、請求項３に記載の組成物。
【請求項５】
前記組成物が固体非晶分散体の形状であり、前記分散体中の前記活性剤の少なくとも９０質量％が非結晶性である、である、請求項１〜４のいずれか１項に記載の組成物。
【国際調査報告】
2013532151.tif 000034
2013532151.tif 000035
2013532151.tif 000036